(57)【要約】  水性塗料のバインダー成分として有効な共重合ポリエステル、および共重合ポリエステル水分散体を提供すること。更には当該共重合ポリエステル樹脂を用いた水性塗料組成物において、保存安定性、表面硬度、屈曲性および耐水性に優れる水性塗料共重合ポリエステルおよび樹脂組成物を提供すること。  多価カルボン酸成分と多価アルコール成分を共重合成分とする共重合ポリエステルであって、全多価カルボン酸成分を１００モル％としたときに、芳香族多価カルボン酸成分および脂環族多価カルボン酸成分の合計が１００モル％であり、かつ全多価アルコール成分を１００モル％としたときに、二つの水酸基が炭素数５以下のアルキレン基で結合しており、前記アルキレン基の側鎖として炭素数３以上のアルキル基を有するグリコール成分（ａ）を１０〜４０モル％含み、ガラス転移温度が−１０〜２０℃であり、酸価が１５０〜４００当量／トンである共重合ポリエステル（Ａ）。【特許請求の範囲】
【請求項１】
多価カルボン酸成分と多価アルコール成分を共重合成分とする共重合ポリエステルであって、全多価カルボン酸成分を１００モル％としたときに、芳香族多価カルボン酸成分および脂環族多価カルボン酸成分の合計が１００モル％であり、かつ全多価アルコール成分を１００モル％としたときに、二つの水酸基が炭素数５以下のアルキレン基で結合しており、前記アルキレン基の側鎖として炭素数２以上のアルキル基を有するグリコール成分（ａ）を１０〜４０モル％含み、ガラス転移温度が−１０〜２０℃であり、酸価が１５０〜４００当量／トンである共重合ポリエステル（Ａ）。
【請求項２】
二つの水酸基が炭素数５以下のアルキレン基で結合しており、前記アルキレン基の側鎖として炭素数２以上のアルキル基を有するグリコール成分（ａ）が、一般式（１）で表される請求項１に記載の共重合ポリエステル（Ａ）。
【化１】
2019216093.tif 000005
（一般式（１）中、Ｒ１およびＲ２は、それぞれ独立に直鎖または分岐の炭素数１〜１０のアルキル基であり、ｎは１〜３の整数である。複数のＲ１およびＲ２は、それぞれ同一でも異なっていてもよい。ただし、Ｒ１およびＲ２のいずれか一方の炭素数は２以上である。）
【請求項３】
前記一般式（１）が２，２−ブチルエチルプロパンジオールである請求項１または２に記載の共重合ポリエステル（Ａ）。
【請求項４】
数平均分子量が５０００〜１３０００の範囲である請求項１〜３のいずれかに記載の共重合ポリエステル（Ａ）。
【請求項５】
請求項１〜４のいずれかに記載の共重合ポリエステル（Ａ）、有機溶媒および水を含有する水分散体（Ｂ）。
【請求項６】
請求項５に記載の水分散体（Ｂ）を含み、さらに架橋剤（Ｃ）、顔料（Ｄ）および添加剤（Ｅ）からなる群より選ばれる１種以上を含有する水性塗料。
【請求項７】
請求項６に記載の水性塗料が塗装された金属塗装板。
【発明の詳細な説明】
【技術分野】
【０００１】
本発明は、共重合ポリエステル、水分散体およびこれを用いた水性塗料に関する。更に詳しくは、水分散体の保存安定性と加工性、耐水性に優れる樹脂および水性塗料に関するものである。
【背景技術】
【０００２】
共重合ポリエステルはコーティング剤、インキおよび接着剤等に用いられる樹脂組成物の原料として広く使用されており、一般に多価カルボン酸と多価アルコールから構成される。多価カルボン酸と多価アルコールの選択と組合せによる柔軟性や、分子量の高低を自由にコントロールできるため、コーティング剤用途や接着剤用途をはじめ、様々な用途で広く使用されている。【０００３】
その中でも樹脂成分を水媒体中に分散させた樹脂水分散体をバインダー成分として用いた水性塗料においては、樹脂骨格中に酸価を付与した共重合ポリエステルが多く使用されている（例えば、特許文献１）。
【先行技術文献】
【特許文献】
【０００４】
【特許文献１】特開平５−２９５２３９号公報
【発明の開示】
【発明が解決しようとする課題】
【０００５】
しかし、水性媒体中に疎水性のポリエステル樹脂を安定的に分散するためには多くの酸価を付与する必要があり、塗膜の親水性が高くなってしまうため、屋外環境を想定した耐水性において問題があった。【０００６】
本発明は、かかる従来技術の課題を背景になされたものである。すなわち、本発明の目的は、水性塗料に配合する樹脂成分として有効な共重合ポリエステルおよび水分散体を提供することであり、更には長期間の湿潤下への暴露を想定した条件での基材への耐水密着性を有し、また、高分子量ポリエステルと同等の加工性（高屈曲性）を有し、さらに硬度に優れる塗膜を形成可能な塗料組成物を提供することである。
【課題を解決するための手段】
【０００７】
本発明者らは鋭意検討した結果、以下に示す手段により、上記課題を解決できることを見出し、本発明に到達した。
すなわち、本発明は、以下の構成からなる。【０００８】
多価カルボン酸成分と多価アルコール成分を共重合成分とする共重合ポリエステルであって、全多価カルボン酸成分を１００モル％としたときに、芳香族多価カルボン酸成分および脂環族多価カルボン酸成分の合計が１００モル％であり、かつ全多価アルコール成分を１００モル％としたときに、二つの水酸基が炭素数５以下のアルキレン基で結合しており、前記アルキレン基の側鎖として炭素数２以上のアルキル基を有するグリコール成分（ａ）を１０〜４０モル％含み、ガラス転移温度が−１０〜２０℃であり、酸価が１５０〜４００当量／トンである共重合ポリエステル（Ａ）。【０００９】
二つの水酸基が炭素数５以下のアルキレン基で結合しており、前記アルキレン基の側鎖として炭素数２以上のアルキル基を有するグリコール成分（ａ）は、一般式（１）で表される構造を有することが好ましく、より好ましくは２，２−ブチルエチルプロパンジオールである。
【化１】
2019216093.tif 000002
（一般式（１）中、Ｒ１およびＲ２は、それぞれ独立に直鎖または分岐の炭素数１〜１０のアルキル基であり、ｎは１〜３の整数である。複数のＲ１およびＲ２は、それぞれ同一でも異なっていてもよい。ただし、Ｒ１およびＲ２のいずれか一方の炭素数は２以上である。）【００１０】
共重合ポリエステル（Ａ）の数平均分子量は５０００〜１３０００の範囲であることが好ましい。【００１１】
前記の共重合ポリエステル（Ａ）、有機溶媒および水を含有する水分散体（Ｂ）。さらに架橋剤（Ｃ）、顔料（Ｄ）および添加剤（Ｅ）からなる群より選ばれる１種以上を含有する水性塗料。前記水性塗料が塗装された金属塗装板。
【発明の効果】
【００１２】
本発明の共重合ポリエステルを用いた水性塗料は、高硬度、加工性（屈曲性）、耐水密着性および良好な保存安定性を発揮する。このため、金属やプラスチック基材に塗布する水性塗料に好適である。
【発明を実施するための形態】
【００１３】
以下、本発明を詳述する。
【００１４】
＜共重合ポリエステル（Ａ）＞
本発明の共重合ポリエステル（Ａ）を用いた水性塗料は優れた硬度、加工性および耐水密着性を発揮する。このため、コーティング後に屋外環境下に曝されるような水性塗料に好適であり、本発明の共重合ポリエステル（Ａ）を用いて製造された製品は高硬度且つ、高屈曲性、高耐水性を有する塗膜が得られる。
【００１５】
本発明の共重合ポリエステル（Ａ）は、多価カルボン酸成分と多価アルコール成分との重縮合物によって得ることのできる化学構造からなるものであることが好ましく、多価カルボン酸成分と多価アルコール成分とはそれぞれ１種または２種以上の選択された成分からなるものであることが好ましい。
【００１６】
本発明の共重合ポリエステル（Ａ）において、多価カルボン酸成分としては、芳香族多価カルボン酸または脂環族多価カルボン酸であることが好ましく、芳香族ジカルボン酸または脂環族ジカルボン酸であることがより好ましい。全多価カルボン酸成分における芳香族多価カルボン酸および脂環族多価カルボン酸の共重合量の合計が１００モル％であることが必要である。共重合成分として芳香族多価カルボン酸成分または脂環族多価カルボン酸成分の合計を１００モル％とすることで水分散体の保存安定性が良好となる。
【００１７】
本発明の共重合ポリエステル（Ａ）を構成する芳香族ジカルボン酸としては、特に限定されないが、テレフタル酸、イソフタル酸、オルトフタル酸、ナフタレンジカルボン酸、４，４’−ジカルボキシビフェニル、５−ナトリウムスルホイソフタル酸などを使用することができる。なかでもテレフタル酸、イソフタル酸が好ましく、イソフタル酸がより好ましい。
【００１８】
本発明の共重合ポリエステル（Ａ）を構成する脂環族ジカルボン酸としては、特に限定されないが、１，４−シクロヘキサンジカルボン酸、１，３−シクロヘキサンジカルボン酸、テトラヒドロフタル酸、メチルテトラヒドロフタル酸、テトラヒドロフタル酸無水物、メチルテトラヒドロフタル酸無水物、水素添加ナフタレンジカルボン酸などを使用することができる。なかでも１，４−シクロヘキサンジカルボン酸、テトラヒドロフタル酸無水物が好ましい。
【００１９】
全多価カルボン酸成分１００モル％のうち、芳香族多価カルボン酸成分が６０モル％以上であることが好ましく、より好ましくは７０モル％以上であり、さらに好ましくは８０モル％以上であり、特に好ましくは９０モル％以上であり、１００モル％でも差し支えない。芳香族多価カルボン酸を過剰量使用することで共重合ポリエステル（Ａ）を用いて製造した塗膜の硬度が高くなる傾向にある。
【００２０】
本発明の共重合ポリエステル（Ａ）において、全多価アルコール成分を１００モル％としたときに、二つの水酸基が炭素数５以下のアルキレン基で結合しており、前記アルキレン基の側鎖として炭素数３以上のアルキル基を有するグリコール成分（ａ）（以下、単に「グリコール成分（ａ）」ともいう。）が１０〜４０モル％共重合されていることが必要である。前記二つの水酸基が結合しているアルキレン基の炭素数は１以上であればよく、好ましくは２以上であり、さらに好ましくは３以上である。また、アルキレン基の炭素数は４以下であることが好ましい。アルキレン基の炭素数を前記範囲内とすることで塗膜の硬度が良好となる。前記アルキレン基の側鎖であるアルキル基の炭素数は４以上であることが好ましく、より好ましくは５以上であり、さらに好ましくは６以上である。アルキレン基の炭素数を前記値以上とすることで耐水性が良好となる。アルキル基の炭素数の上限は特に限定されないが、２０以下が好ましく、より好ましくは１５以下であり、さらに好ましくは１０以下である。アルキレン基の炭素数を前記値以下とすることで水中への分散性が良好となる。
【００２１】
グリコール成分（ａ）の共重合量は、全多価アルコールを１００モル％としたときに、１０モル％以上が必要であり、１２モル％以上が好ましく、１５モル％以上がより好ましい。また、４０モル％以下が必要であり、３８モル％以下が好ましく、３５モル％以下がより好ましく、３０モル％以下がさらに好ましい。前記下限値以上とすることで共重合ポリエステル（Ａ）の耐水性および水分散体の保存安定性が良好となり、前記上限値以下とすることで基材への加工性が良好となる。
【００２２】
グリコール成分（ａ）は、一般式（１）で表される化合物であることが好ましい。
【化１】
2019216093.tif 000003
一般式（１）中、Ｒ１およびＲ２は、それぞれ独立に直鎖または分岐の炭素数１〜１０のアルキル基であることが好ましく、Ｒ１およびＲ２ともに直鎖の素数１〜１０のアルキル基であることが好ましい。好ましい炭素数は２以上であり、より好ましくは３以上であり、さらに好ましくは４以上である。また、９以下が好ましく、より好ましくは８以下であり、さらに好ましくは６以下である。ただし、Ｒ１およびＲ２のいずれもが炭素数１になることはなく、Ｒ１およびＲ２のいずれか一方の炭素数は２以上であることが好ましい。Ｒ１およびＲ２の炭素数の合計は３以上であることが好ましく、より好ましくは４以上であり、さらに好ましくは５以上である。前記値以上とすることで耐水性が良好となる。また、Ｒ１およびＲ２の炭素数の合計は２０以下であることが好ましく、より好ましくは１５以下であり、さらに好ましくは１０以下である。複数のＲ１およびＲ２は、それぞれ同一でも異なっていてもよく、好ましくはＲ１の炭素数が１〜３であり、Ｒ２の炭素数が３〜５である、ｎは１〜３の整数であることが好ましい。前記値以下とすることで塗膜の硬度が良好となる。
【００２３】
一般式（１）で表されるグリコール成分としては、特に限定されないが、２−メチル−２−エチル−１，３−プロパンジオール、２，２−ジエチル−１，３−プロパンジオール、２−エチル−２−ｎ−プロピル−１，３−プロパンジオール、２，２−ジｎ−プロピル−１，３−プロパンジオール、２−ｎ−ブチル−２−エチル−１，３−プロパンジオール（以下、ＢＥＰＧともいう。）、２，２−ジｎ−ブチル−１，３−プロパンジオール、２，４−ジエチル−１，５−ペンタンジオール、２−エチル−１，３−ヘキサンジオール等が挙げられる。これらを単独でまたは２種以上併用して使用することができる。なかでも耐水性の向上効果の高い２−ｎ−ブチル−２−エチル−１，３−プロパンジオールが好ましい。
【００２４】
本発明の共重合ポリエステル（Ａ）を構成する多価アルコールとしては、グリコール成分（ａ）以外の多価アルコール成分が含まれていても差し支えない。グリコール成分（ａ）以外の多価アルコール成分としては特に限定されないが、例えば、エチレングリコール、１，２−プロパンジオール、１，３−プロパンジオール、１，２−ブタンジオール、１，３−ブタンジオール、１，４−ブタンジオール、２−メチル−１，３−プロパンジオール、ネオペンチルグリコール、１，５−ペンタンジオール、３−メチル−１，５−ペンタンジオール、１，６−ヘキサンジオール、１−メチル−１，８−オクタンジオール等の脂肪族グリコール成分が使用でき、これらの内から、１種、または２種以上を使用できる。また、１，４−シクロヘキサンジメタノール、トリシクロデカンジメタノール等の脂環族グリコール成分、ポリテトラメチレングリコール、ポリプロピレングリコールなどのポリアルキレンエーテルグリコール成分も使用できる。また３価以上の多価アルコールを用いることもでき、例えば、グリセリン、トリメチロールプロパン、トリメチロールエタン、ペンタエリスリトール、α−メチルグルコース、マンニトール、ソルビトールが挙げられる。好ましくはエチレングリコール、１，２−プロパンジオール、２−メチル−１，３−プロパンジオール、ネオペンチルグリコール、３−メチル−１，５−ペンタンジオール、１，６−ヘキサンジオール、１，４−シクロヘキサンジメタノールである。
【００２５】
本発明の共重合ポリエステル（Ａ）のガラス転移温度は−１０〜２０℃の範囲であることが必要である。ガラス転移温度を−１０〜２０℃の範囲にすることで、良好な硬度と加工性を両立することができる。好ましくは−９℃以上であり、より好ましくは−８℃以上である。ガラス転移温度を前記下限値以上とすることで塗膜の硬度が良好となる。また、１８℃以下が好ましく、より好ましくは１５℃以下である。ガラス転移温度を前記上限値以下とすることで塗膜の加工性が良好となる。
【００２６】
本発明の共重合ポリエステル（Ａ）には、３価以上の多価カルボン酸成分および／または３価以上の多価アルコール成分を共重合しても良い。３価以上の多価カルボン酸成分としては、例えばトリメリット酸、ピロメリット酸、ベンゾフェノンテトラカルボン酸、トリメシン酸、無水トリメリット酸（ＴＭＡ）、無水ピロメリット酸（ＰＭＤＡ）などの芳香族カルボン酸、１，２，３，４−ブタンテトラカルボン酸などの脂肪族カルボン酸などが挙げられ、これらを１種、又は２種以上の使用が可能である。３価以上の多価カルボン酸成分の共重合量は、全多価カルボン酸成分を１００モル％としたときに、５モル％以下であることが好ましく、より好ましくは３モル％以下であり、さらに好ましくは１モル％以下である。３価以上の多価アルコール成分としては、例えば、グリセリン、トリメチロールプロパン、トリメチロールエタン、ペンタエリスリトール、α−メチルグルコース、マンニトール、ソルビトールが挙げられ、これらより１種、又は２種以上の使用が可能である。３価以上の多価カルボン酸成分の共重合量は、全多価カルボン酸成分を１００モル％としたときに、５モル％以下であることが好ましく、より好ましくは３モル％以下であり、さらに好ましくは１モル％以下である。３価以上の多価カルボン酸成分および／または３価以上の多価アルコール成分の共重合量が多すぎると、共重合ポリエステル（Ａ）重合時にゲル化してしまうことがある。
【００２７】
本発明の共重合ポリエステル（Ａ）の数平均分子量は５０００以上、１３０００以下であることが好ましく、６０００以上、１００００以下であることがより好ましい。数平均分子量を前記範囲内とすることで塗膜の加工性および耐水密着性が良好となる。さらに塗料にした際の粘度が良好で取り扱いが容易となる。
【００２８】
本発明の共重合ポリエステル（Ａ）の還元粘度は０．２０ｄｌ／ｇ以上であることが好ましく、０．２５ｄｌ／ｇ以上であることがより好ましい。また、０．４５ｄｌ／ｇ以下であることが好ましく、０．４０ｄｌ／ｇ以下であることがより好ましく、０．３７ｄｌ／ｇ以下であることがさらに好ましい。還元粘度を前記下限値以上とすることで塗膜の屈曲性が良好となる。また、前記上限値以下とすることで有機溶剤を含む水中に分散した際の粘度が良好となり、取り扱いが容易となる。
【００２９】
本発明の共重合ポリエステル（Ａ）を製造する重合縮合反応の方法としては、例えば、１）多価カルボン酸と多価アルコールを任意の触媒存在下で加熱し、脱水エステル化工程を経て、脱多価アルコール・重縮合反応を行う方法、２）多価カルボン酸のアルコールエステル体と多価アルコールを任意の触媒存在下で加熱、エステル交換反応を経て、脱多価アルコール・重縮合反応を行う方法、などがある。前記１）２）の方法において、酸成分の一部またはすべてを酸無水物に置換しても良い。
【００３０】
本発明の共重合ポリエステル（Ａ）を製造する際には、従来公知の重合触媒、例えば、テトラ−ｎ−ブチルチタネート、テトライソプロピルチタネート、チタンオキシアセチルセトネートなどのチタン化合物、三酸化アンチモン、トリブトキシアンチモンなどのアンチモン化合物、酸化ゲルマニウム、テトラ−ｎ−ブトキシゲルマニウムなどのゲルマニウム化合物、その他、マグネシウム、鉄、亜鉛、マンガン、コバルト、アルミニウムなどの酢酸塩などを使用することが出来る。これらの触媒は１種、または２種以上を併用することができる。
【００３１】
本発明の共重合ポリエステル（Ａ）の酸価は１５０〜４００当量／トンであることが必要である。共重合ポリエステル（Ａ）の樹脂酸価を１５０〜４００当量／トンとすることによって水分散性、基材密着性および架橋性を高める効果が期待できる。酸価は１６０当量／トン以上が好ましく、より好ましくは１８０当量／トン以上であり、さらに好ましくは２００当量／トン以上である。酸価を前記下限値以上とすることで共重合ポリエステル（Ａ）の水分散体の安定性が良好となる。また、３８０当量／トン以下が好ましく、より好ましくは３５０当量／トン以下である。酸価を前記上限値以下とすることで架橋性や耐水性が良好なり、耐久性を要求される用途にも好適に使用できる。
【００３２】
本発明の共重合ポリエステル（Ａ）の酸価を上げる方法としては、例えば、（１）重縮合反応終了後に、３価以上の多価カルボン酸および／または３価以上の無水多価カルボン酸を添加し、反応させる方法（酸付加）や、（２）重縮合反応時に、熱、酸素、水などを作用させ、意図的に樹脂変質を行う、などの方法があり、これらを任意で行うことが出来る。前記酸付加方法での酸付加に用いられる多価カルボン酸無水物としては、特に限定されないが、例えば、無水フタル酸、無水テトラヒドロフタル酸、無水コハク酸、無水トリメリット酸、無水ピロメリット酸、無水ヘキサヒドロフタル酸、３，３，４，４−ベンゾフェノンテトラカルボン酸二無水物、３，３，４，４−ビフェニルテトラカルボン酸二無水物、エチレングリコールビスアンヒドロトリメリテートなどが挙げられ、これらを１種、又は２種以上の使用が可能である。好ましくは無水トリメリット酸または無水ピロメリット酸である。
【００３３】
＜水分散体（Ｂ）＞
水分散体（Ｂ）は、前記共重合ポリエステル（Ａ）、有機溶媒および水を含有する組成物であり、好ましくは共重合ポリエステル（Ａ）を有機溶媒および水に分散した組成物である。有機溶剤としては親水性を有するものが好ましく、メタノール、エタノール、イソプロパノール、２−エチルヘキサノールなどのアルコール類、ｎ−ブチルセロソルブ、ｔ−ブチルセロソルブ、プロピレングリコールモノメチルエーテル、ジプロピレングリコールモノメチルエーテルなどのエーテル類、エチレングリコール、ジエチレングリコール、トリエチレングリコール、プロピレングリコール、ジプロピレングリコール、トリプロピレングリコール、２−メチル−１，３−プロパンジオール、１，４−ブタンジオール等のグリコール類があげられる。また、水分散体としたときに分離しないものであれば、親水性の低いシクロヘキサノン、イソホロンなどのケトン類なども使用することができ、溶解性、蒸発速度（乾燥性）などを考慮して任意に選択、配合される。なかでもエーテル類が好ましく、グリコールエーテル系がより好ましい。
【００３４】
本発明の共重合ポリエステル（Ａ）は水への分散性を向上させるために、共重合ポリエステル（Ａ）中の酸成分を塩基成分で中和し、中和塩とすることができる。使用できる塩基成分として特に限定されないが、水酸化リチウム、水酸化ナトリウム、水酸化カリウムなどのアルカリ金属塩、アンモニア、モノエタノールアミン、トリエチルアミン、ジメチルアミノエタノール、ジアザビシクロウンデセン等の有機アミン等から自由に選択できる。
【００３５】
＜水性塗料＞
水性塗料は、前記水分散体（Ｂ）を含み、さらに架橋剤（Ｃ）、顔料（Ｄ）および添加剤（Ｅ）からなる群より選ばれる１種以上を含有する組成物である。好ましくは水分散体（Ｂ）、架橋剤（Ｃ）、顔料（Ｄ）および添加剤（Ｅ）からなる群より選ばれる２種以上を含有する組成物であり、より好ましくは水分散体（Ｂ）、架橋剤（Ｃ）、顔料（Ｄ）および添加剤（Ｅ）を含有する組成物である。
【００３６】
＜架橋剤（Ｃ）＞
本発明の共重合ポリエステル（Ａ）とともに使用することができる架橋剤（Ｃ）は、共重合ポリエステル（Ａ）に対して架橋反応を生じるものであれば特に限定されない。好ましい例としてイソシアネート化合物、エポキシ樹脂、アミノ樹脂（アルキルエーテル化ホルムアルデヒド樹脂の一般名称）、フェノール樹脂などを挙げることができ、これらより１種、または２種以上を任意に選択して使用できる。
【００３７】
イソシアネート化合物としては、特に限定されないが、芳香族、脂環族、脂肪族のポリイソシアネート化合物があり、低分子量タイプ、高分子量タイプのいずれでもよい。例えばテトラメチレンジイソシアネート、ヘキサメチレンジイソシアネート、トルエンジイソシアネート、ジフェニルメタンジイソシアネート、水素化ジフェニルメタンジイソシアネート、キシリレンジイソシアネート、水素化キシリレンジイソシアネート、イソホロンジイソシアネート、或いはこれらイソシアネート化合物の３量体、および前記したイソシアネート化合物とエチレングリコール、トリメチロールプロパン、プロピレングリコール、グリセリン、ソルビトール、エチレンジアミン、モノエタノールアミン、ジエタノールアミン、トリエタノールアミン、ポリエステルポリオール類、ポリエーテルポリオール類、ポリアミド類などの活性水素化合物と反応させて得られる末端イソシアネート化合物が挙げられる。これらは１種、または２種以上の併用ができる。
【００３８】
また、イソシアネート化合物としてブロック化イソシアネート化合物を使用すると、水性塗料のポットライフを長くすることができる。ブロック化イソシアネート化合物のブロック剤としては例えば、フェノール、チオフェノール、メチルチオフェノール、クレゾール、キシレノール、レゾルシノール、ニトロフェノール、クロロフェノール等のフェノール類、アセトオキシム、メチルエチルケトオキシム、シクロヘキサノンオキシム等のオキシム類、メタノール、エタノール、プロパノール、ブタノール、ｔ−ブタノール、ｔ−ペンタノール等のアルコール類、ε−カプロラクタム等のラクタム類、その他芳香族アミン類、イミド類、アセチルアセトン、アセト酢酸エステル、マロン酸エチルエステルなどの活性メチレン化合物、メルカプタン類、イミン類、尿素類、等を挙げることができる。ブロック化イソシアネート化合物は前記イソシアネート化合物とブロック化剤とを従来公知の方法により反応させて得られ、１種、又は２種以上を併用して使用できる。
【００３９】
エポキシ樹脂としては、例えばビスフェノール−Ａのグリシジルエーテル及びそのオリゴマー、オルトフタル酸ジグリシジルエステル、イソフタル酸ジグリシジルエステル、テレフタル酸ジグリシジルエステル、ｐ−ヒドロキシ安息香酸ジグリシジルエステル、テトラヒドロフタル酸ジグリシジルエステル、ヘキサヒドロフタル酸ジグリシジルエステル、コハク酸ジグリシジルエステル、アジピン酸ジグリシジルエステル、セバシン酸ジグリシジルエステル、エチレングリコールジグリシジルエステル、プロピレングリコールジグリシジルエステル、１，４−ブタンジオールジグリシジルエステル、１，６−ヘキサンジオールジグリシジルエステル、およびポリアルキレングリコールジグリシジルエステル類、トリメリット酸トリグリシジルエステル、トリグリシジルイソシアヌレート、１，４−グリシジルオキシベンゼン、ジグリシジルプロピレン尿素、グリセロールトリグリシジルエーテル、トリメチロールエタングリシジルエーテル、トリメチロールプロパントリグリシジルエーテル、ペンタエリスリトールテトラグリシジルエーテル、グリセロールアルキレンオキシド付加物のトリグリシジルエーテルなどを挙げることが出来る。これらは１種、または２種以上を併用して使用することができる。
【００４０】
アミノ樹脂としては、特に限定されないが、メラミン、尿素、ベンゾグアナミン、アセトグアナミン、ステログアナミン、スピログアナミン、ジシアンジアミドなどのアミノ成分とホルムアルデヒド、パラホルムアルデヒド、アセトアルデヒド、ベンズアルデヒドなどのアルデヒド成分との反応によって得られるメチロール化アミノ樹脂が挙げられる。このメチロール化アミノ樹脂のメチロール基を炭素原子１〜６のアルコールによってエーテル化したものもこのアミノ樹脂に含まれる。これらを単独で、または２種以上併用して使用することができる。
【００４１】
フェノール樹脂としては、レゾール型フェノール樹脂を使用することができる。レゾール型フェノール樹脂としては、例えばフェノール、ｍ−クレゾール、ｍ−メチルフェノール、３，５−キシレノール、ｍ−メトキシフェノール、ｏ−クレゾール、ｐ−クレゾール、ｐ−ｔｅｒｔ−ブチルフェノール、ｐ−エチルフェノール、２，３−キシレノール、２，５−キシレノールビスフェノール−Ａ、ビスフェノール−Ｆ等を原料とするフェノール樹脂を挙げることができ、これらを単独でまたは２種以上を併用して使用することができる。
【００４２】
架橋剤（Ｃ）は、共重合ポリエステル（Ａ）１００質量部に対して、１質量部以上であることが好ましく、５質量部以上であることがより好ましく、１０質量部以上であることがさらに好ましい。また、５０質量部以下であることが好ましく、４０質量部以下であることがより好ましく、３０質量部以下であることがさらに好ましい。前記下限値以上とすることで水性塗料から得られる塗膜の架橋が十分となり、塗膜の堅さや堅牢さ、密着強度が良好となる。また、前記上限値以下とすることで塗膜の屈曲性が良好となる。
【００４３】
本発明では、共重合ポリエステル（Ａ）と架橋剤（Ｃ）との架橋反応に寄与する触媒をさらに使用することができる。例えば酸触媒として、ｐ−トルエンスルホン酸、ドデシルベンゼンスルホン酸、カンファースルホン酸等の有機スルホン酸化合物、リン酸化合物、およびこれらのアミン中和体を使用することが出来る。塩基触媒としてはアミン化合物を使用することが出来る。金属触媒としては、各種金属の有機酸塩、ハロゲン化塩、硝酸塩、硫酸塩、有機配位子化合物などが使用できる。これら触媒は架橋剤（Ｃ）の硬化挙動に合わせて１種、または２種以上を併用できる。
【００４４】
＜顔料（Ｄ）＞
本発明の共重合ポリエステル（Ａ）は、顔料（Ｄ）とともに使用することができる。顔料（Ｄ）の具体例としては特に限定されないが、酸化チタン、酸化亜鉛、酸化ジルコニウム、炭酸カルシウム、硫酸バリウム、酸化アルミニウム、酸化クロム、クロム酸塩、カオリングレー、カーボンブラック、酸化鉄、タルク、マイカ、リン酸亜鉛、リン酸鉄、リン酸アルミニウム、亜リン酸亜鉛、トリポリリン酸アルミニウム、モリブデン酸カルシウム、モリブデン酸アルミニウム、モリブデン酸バリウム、酸化バナジウム、ストロンチウムクロメート、ジンククロメート、カルシウムシリケート、水分散シリカ、ヒュームドシリカなどの無機顔料やフタロシアニンブルー、フタロシアニングリーン、カルバゾールジオキサジンバイオレット、アントラピリミジンイエロー、イソインドリノンイエロー、インダスレンブルーなどの有機顔料を挙げることができる。これらを１種または２種以上添加することで、着色、防食、耐久性の向上、といった効果が期待できる。
【００４５】
顔料（Ｄ）は、共重合ポリエステル（Ａ）１００質量部に対して、５質量部以上であることが好ましく、５０質量部以上であることがより好ましく、１００質量部以上であることがさらに好ましい。また、３００質量部以下であることが好ましく、２５０質量部以下であることがより好ましく、２００質量部以下であることがさらに好ましい。顔料（Ｄ）を前記下限値以上とすることで、目的としている着色や防食等の効果を奏することができる。また、前記上限値以下とすることで塗膜の屈曲性の低下を防ぐことができる。
【００４６】
＜添加剤（Ｅ）＞
本発明の共重合ポリエステル（Ａ）は添加剤（Ｅ）を必要に応じて使用することができる。添加剤（Ｅ）の具体例としては特に限定されないが、アミン化合物などの塩基触媒、分散剤、消泡剤、レベリング剤、熱劣化防止剤、紫外線吸収剤、粘度調整剤、ワックスなどが挙げられる。これらを１種または２種以上使用することができる。添加剤（Ｅ）は塗膜物性に影響を与えない程度であれば、自由に配合することが出来る。好ましくは、共重合ポリエステル（Ａ）１００質量部に対して、０．１質量部以上５質量部以下である。
【００４７】
＜金属塗装板＞
本発明の金属塗装板は、金属板の少なくとも片面に、本発明の水性塗料を塗布し、乾燥することにより得られる塗膜を有するものである。塗装方法について、特に限定はされないが、ロールコーター塗装、カーテンフローコーター塗装、エアースプレー塗装、静電スプレー塗装、スクリーン印刷等を取ることができる。
また、金属板としては、特に限定されないが、例えば熱延伸鋼板、電気亜鉛メッキ鋼板、合金メッキ鋼板、アルミニウム亜鉛合金メッキ鋼板、アルミニウム板、錫メッキ鋼板、ステンレス鋼板、銅板、銅メッキ鋼板、ティンフリースチール、ニッケルメッキ鋼板、極薄錫メッキ鋼板、クロム処理鋼板などの金属板が好ましい。
【００４８】
塗膜の膜厚は５μｍ以上であることが好ましく、より好ましくは１０μｍ以上である。また、５０μｍ以下であることが好ましく、より好ましくは３０μｍ以下である。前記範囲内とすることで本発明の効果を損なうことなく実用的に使用することができる。
【実施例】
【００４９】
以下、実施例を挙げて本発明を具体的に説明する。なお、本実施例および比較例において、単に部とあるのは質量部を示すこととする。【００５０】
（１）共重合ポリエステル（Ａ）の組成の測定
４００ＭＨｚの１Ｈ−核磁気共鳴スペクトル装置（以下、ＮＭＲと略記することがある）を用い、共重合ポリエステル（Ａ）を構成する多価カルボン酸成分、多価アルコール成分のモル比定量を行った。溶媒には重クロロホルムを使用した。なお、酸後付加により共重合ポリエステルの酸価を上げた場合には、酸後付加に用いた酸成分以外の酸成分の合計を１００モル％として、各成分のモル比を算出した。【００５１】
（２）共重合ポリエステル（Ａ）の数平均分子量の測定
試料（共重合ポリエステル（Ａ））４ｍｇを、４ｍＬのテトラヒドロフランに溶解した後、孔径０．２μｍのポリ四フッ化エチレン製メンブランフィルターでろ過した。これを試料溶液とし、ゲル浸透クロマトグラフィー（ＧＰＣ）で分析を行った。装置はTOSOH  HLC−８２２０、検出器は示差屈折率検出器、移動相はテトラヒドロフランを用い、流速１ｍＬ／分、カラム温度４０℃で測定した。カラムは昭和電工製ＫＦ−８０２、８０４Ｌ、８０６Ｌを用いた。分子量標準には単分散ポリスチレンを使用し、数平均分子量は標準ポリスチレン換算値とし、分子量１０００未満に相当する部分を省いて算出した。【００５２】
（３）ガラス転移温度の測定
示差走査型熱量計（ＳＩＩ社、ＤＳＣ−２００）を用いて測定した。試料（共重合ポリエステル（Ａ））５ｍｇをアルミニウム抑え蓋型容器に入れ密封し、液体窒素を用いて−５０℃まで冷却した。次いで１５０℃まで２０℃／分の昇温速度にて昇温させ、昇温過程にて得られる吸熱曲線において、吸熱ピークが出る前（ガラス転移温度以下）のベースラインの延長線と、吸熱ピークに向かう接線（ピークの立ち上がり部分からピークの頂点までの間での最大傾斜を示す接線）との交点の温度をもって、ガラス転移温度（Ｔｇ、単位：℃）とした。【００５３】
（４）酸価の測定
試料（共重合ポリエステル（Ａ））０．２ｇを精秤しクロロホルム４０ｍｌに溶解した。次いで、０．０１Ｎの水酸化カリウムのエタノール溶液で滴定を行った。指示薬にはフェノールフタレインを用いた。試料に対して、水酸化カリウム当量を求め、測定値を試料１トンあたりの当量に換算し、単位は当量／トンとした。【００５４】
（５）還元粘度ηｓｐ／ｃ（ｄｌ／ｇ）の測定
試料（共重合ポリエステル（Ａ））０．１±０．００５ｇおよびフェノール／テトラクロロエタン（重量比６／４）の混合溶媒２５ｃｃに溶かし、ウベローデ粘度管を用いて３０℃で測定した。【００５５】
以下、本発明の共重合ポリエステル（Ａ）、および比較例となる共重合ポリエステルの製造例を示す。【００５６】
共重合ポリエステル（ａ１）の製造例
攪拌機、コンデンサー、温度計を具備した反応容器にテレフタル酸３２３部、イソフタル酸３２３部、ＢＥＰＧ２７３部、１，５−ペンタンジオール３２９部、触媒としてオルトチタン酸テトラブチルを全酸成分に対して０．０３モル％仕込み、１６０℃から２２０℃まで４時間かけて昇温、脱水工程を経ながらエステル化反応を行った。次に重縮合反応工程は、系内を２０分かけて５ｍｍＨｇまで減圧し、さらに２５０℃まで昇温を進めた。次いで、０．３ｍｍＨｇ以下まで減圧し、６０分間の重縮合反応を行った。その後、２２０℃まで冷却し、無水トリメリット酸３０部を投入し、３０分間反応させた。これを取り出した。得られた共重合ポリエステル（ａ１）はＮＭＲによる組成分析の結果、モル比でテレフタル酸／イソフタル酸／ＢＥＰＧ／１，５−ペンタンジオール＝５０／５０／３０／７０［モル比］であった。また、数平均分子量は６０００、ガラス転移温度は１３℃、酸価は３００当量／トンであった。結果を表１に記載した。【００５７】
共重合ポリエステル（ａ２）〜（ａ１８）の製造例
共重合ポリエステル（ａ１）の製造例に準じ、原料の種類と配合比率を変更して、共重合ポリエステル（ａ２）〜（ａ１８）を合成した。結果を表１に記載した。【００５８】
水分散体（ａ１）の製造例
上記共重合ポリエステル（ａ１）５００部をノルマルブチルセロソルブ１８８部に溶解し、ジメチルアミノエタノール１３部を添加後、イオン交換水５４９部を添加して、水分散体（ａ１）を得た。結果を表１に記載した。【００５９】
水分散体（ａ２）〜（ａ１８）の製造例
水分散体（ａ１）の製造例に準じ、原料の種類と配合比率を変更して、本発明の水分散体（ａ２）〜（ａ１８）を製造した。結果を表１に記載した。【００６０】
【表１】
2019216093.tif 000004
【００６１】
水分散体の評価（保存安定性）
ポリエステル水分散体（ａ１）〜（ａ１８）を５℃、および２５℃下に３か月間静置し、各温度での溶液粘度の変化を確認した。粘度の上昇が小さいほど保存安定性は良好である。溶液粘度の測定は、ポリエステル分散体をガラス容器に充填し、２５℃下で、東機産業社製ＢＬ型粘度計で測定した。回転数は３０ｒｐｍとした。
評価基準
溶液粘度の変化幅＝｜静置後の溶液粘度／静置前の溶液粘度｜
○：溶液粘度の変化幅≦１００％
△：溶液粘度の変化幅＞１００％
×：溶液が固化した。【００６２】
実施例１（水性塗料（Ａ１）の調製）
酸化チタン（ＣＲ−９３：石原産業製）１００部、イオン交換水 １７９部、分散剤（ＤＩＳＰＥＲＢＹＫ（登録商標）−１９０：ＢＹＫ社）１０部、ガラスビーズ２８９部をガラス容器に入れ、しんとう機にて６時間分散し、顔料ペースト（Ｘ）を得た。次いで、水分散体（ａ１）１００部、メラミン樹脂（サイメル（登録商標）３２７：オルネクス社）１１部、顔料ペースト（Ｘ）１４０部、レベリング剤（ＢＹＫ（登録商標）−３８１：ＢＹＫ社）０．３部を容器に配合し、撹拌することで水性塗料（Ａ１）を得た。【００６３】
実施例２〜９、比較例１〜７（水性塗料（Ａ２）〜（Ａ１８）の調製）
水性塗料（Ａ１）と同様の方法にて、本発明の実施例または比較例である水性塗料（Ａ２）〜（Ａ１８）を得た。【００６４】
金属塗装板の評価
（試験片の作成）
０．５ｍｍ厚のボンデ（登録商標）鋼板に前記実施例及び比較例で得られた水性塗料を乾燥後の膜厚が１２μｍとなる様に塗装し、２５０℃で５０秒間乾燥し、金属塗装板の試験片を得た。【００６５】
（塗膜硬度）
前記金属塗装板試験片の塗装面に対し鉛筆の芯を４５度の角度で当て、前方向に滑らせた。鉛筆の芯の堅さは硬い方から、ＨＢ、Ｂ、２Ｂ、３Ｂ、４Ｂを用い、傷がつかない最高硬度を評価した。硬度が高いほど塗膜の硬度は高く、傷がつきにくい。
評価基準
○：Ｂ以上
△：２Ｂ〜３Ｂ
×：４Ｂ以下【００６６】
（加工性）
前記金属塗装板試験片を２５℃下で塗膜面を外側に１８０°折り曲げ試験を行い、目視にて、塗膜の割れを確認した。例えば、２Ｔとは、金属板塗装板試験片と同じ厚さの金属板を２枚挟んで折り曲げた際に塗膜の割れが発生しないことである。数字が小さいほど屈曲性が良好である。
評価基準
○：１Ｔ以上
△：２〜３Ｔ
×：４Ｔ以下【００６７】
（耐水密着性）
前記金属塗装板試験片の端部をテープで保護し、９５℃温水中に２４時間浸漬させた。浸漬後、取り出した金属塗装板試験片上の塗膜に、素地に達するように１ｍｍ間隔の碁盤目状にクロスカットを入れ、大きさ１ｍｍ×１ｍｍの碁盤目を１００個作った。その表面に粘着セロハンテープを貼着し、２０℃においてそのテープを急激に剥離した後の碁盤目塗膜の残存数を調べた。
評価基準
◎：塗膜残存マス数８０個以上
○：塗膜残存マス数３０〜７９個
△：塗膜残存マス数７８〜３９個
×：塗膜残存マス数３８個以下
【産業上の利用可能性】
【００６８】
本発明の共重合ポリエステル、水分散体、および水性塗料は、保存安定性、硬度、加工性、耐水性に優れ、水性塗料用樹脂として有用である。
【国際調査報告】
2019216093.tif 000006
2019216093.tif 000007
2019216093.tif 000008
2019216093.tif 000009